МНОГОСЛОЙНЫЕ СИСТЕМЫ И СПОСОБЫ ИЗГОТОВЛЕНИЯ МНОГОСЛОЙНЫХ СИСТЕМ

1. Способ изготовления многослойной системы герметика для герметизации детали, соединительного элемента или поверхности, содержащей два или более слоёв, причём один или более слоёв содержат слой герметика, включающий:
(a) смешивание первого компонента и второго компонента с образованием сореактивной композиции герметика, причём
сореактивная композиция герметика содержит первое реакционноспособное соединение и второе реакционноспособное соединение; и причём
первое реакционноспособное соединение реакционноспособно в отношении второго реакционноспособного соединения;
(b) экструдирование сореактивной композиции герметика с образованием экструдата; и
(c) осаждение экструдата с образованием слоя герметика,
где осаждение представляет собой трёхмерную печать; и
где профиль поперечного сечения экструдата имеет неоднородную композицию по профилю поперечного сечения.
2. Способ по п. 1, отличающийся тем, что осаждение представляет собой осаждение экструдата на нижележащий слой многослойной системы герметика.
3. Способ по любому из пп. 1, 2, дополнительно включающий:
осаждение первой сореактивной композиции, лежащей ниже осажденного слоя герметика, с образованием нижележащего слоя; и/или
осаждение второй сореактивной композиции, лежащей выше слоя герметика, с образованием вышележащего слоя,
причём первая сореактивная композиция и вторая сореактивная композиция отличаются от композиции слоя герметика.
4. Способ по п. 3, отличающийся тем, что первая сореактивная композиция отличается от второй сореактивной композиции.
5. Способ по любому из пп. 1-4, отличающийся тем, что любая из сореактивных композиций герметика содержит термоотверждаемую композицию.
6. Способ по любому из пп. 1-5, отличающийся тем, что каждый из слоёв многослойной системы герметика содержит термореактопласт.
7. Способ по любому из пп. 1-6, отличающийся тем, что наружный слой из двух или более слоёв многослойной системы герметика содержит слой герметика.
8. Способ по любому из пп. 1-7, отличающийся тем, что каждый из слоёв многослойной системы герметика независимо содержит слой герметика или слой негерметика.
9. Способ по любому из пп. 1-8, отличающийся тем, что сореактивная композиция герметика содержит форполимер, содержащий химически стойкую основную цепь.
10. Способ по любому из пп. 1-9, отличающийся тем, что сореактивная композиция герметика имеет содержание серы более 10 мас.%, причём мас.% рассчитывается исходя из общей массы органических составляющих сореактивной композиции герметика.
11. Способ по любому из пп. 1-10, отличающийся тем, что сореактивная композиция герметика содержит серосодержащий форполимер.
12. Способ по п. 11, отличающийся тем, что серосодержащий форполимер содержит политиоэфир, полисульфид, серосодержащий полиформаль, моносульфид или комбинацию любого из вышеуказанного.
13. Способ по любому из пп. 11, 12, отличающийся тем, что серосодержащий форполимер имеет содержание серы более 10 мас.%, причём  мас.% рассчитывается исходя из общей массы серосодержащего форполимера.
14. Способ по любому из пп. 1-13, отличающийся тем, что первое реакционноспособное соединение реакционноспособно в отношении второго реакционноспособного соединения при температуре менее 50°C.
15. Способ по любому из пп. 1-14, отличающийся тем, что
первое реакционноспособное соединение реакционноспособно в отношении второго реакционноспособного соединения в присутствии катализатора и/или инициатора полимеризации; и
причем катализатор и/или инициатор полимеризации способен катализировать и/или инициировать реакцию между первым реакционноспособным соединением и вторым реакционноспособным соединением.
16. Способ по любому из п. 15, дополнительно включающий активацию инициатора полимеризации перед осаждением, в процессе осаждения и/или после осаждения экструдата.
17. Способ по любому из пп. 1-16, отличающийся тем, что
первый компонент содержит первое реакционноспособное соединение и второе реакционноспособное соединение; и
второй компонент содержит катализатор, активатор отверждения и/или инициатор полимеризации для химической реакции между первым реакционноспособным соединением и вторым реакционноспособным соединением.
18. Способ по любому из пп. 1-16, отличающийся тем, что первый компонент содержит первое реакционноспособное соединение, а второй компонент содержит второе реакционноспособное соединение.
19. Способ по любому из пп. 1-18, отличающийся тем, что
первое реакционноспособное соединение содержит полиамин и/или полиол, а второе реакционноспособное соединение содержит полиизоцианат;
первое реакционноспособное соединение содержит полиамин, а второе реакционноспособное соединение содержит полиэпоксид;
первое реакционноспособное соединение содержит акцептор Михаэля, а второе реакционноспособное соединение содержит донор Михаэля; или
первое реакционноспособное соединение содержит политиол, а второе реакционноспособное соединение содержит политиол, полиизоцианат, полиалкенил, полиалкинил, полиэпоксид, акцептор Михаэля или комбинацию любого из вышеуказанного.
20. Способ по любому из пп. 1-19, дополнительно включающий:
закачивание первого компонента в смеситель с использованием первого насоса; и
закачивание второго компонента в указанный смеситель с использованием второго насоса.
21. Способ по любому из пп. 1-20, дополнительно включающий, после осаждения экструдата, отверждение осажденного экструдата.
22. Способ по п. 21, отличающийся тем, что отверждение включает возможность отверждения осажденного экструдата при температуре менее 30°C.
23. Способ по любому из пп. 1-22, дополнительно включающий слияние одной или более дополнительных сореактивных композиций с сореактивной композицией герметика, при этом
экструдирование включает соэкструдирование сореактивной композиции герметика и одной или более дополнительных сореактивных композиций с образованием соэкструдата; и
осаждение включает осаждение соэкструдата с образованием многослойной системы герметика, содержащей один или более слоёв герметика.
24. Способ по п. 23, отличающийся тем, что каждая из одной или более дополнительных сореактивных композиций независимо содержит дополнительную сореактивную композицию герметика или сореактивную композицию негерметика.
25. Способ по любому из пп. 23, 24, отличающийся тем, что сореактивная композиция герметика и прилегающая дополнительная сореактивная композиция имеют одинаковый химизм отверждения.
26. Способ по любому из пп. 23-25, отличающийся тем, что сореактивная композиция герметика и прилегающая дополнительная сореактивная композиция содержат разный химизм отверждения.
27. Способ по любому из пп. 23-26, отличающийся тем, что сореактивная композиция герметика реакционноспособна в отношении прилегающей дополнительной сореактивной композиции.
28. Способ по любому из пп. 23-27, дополнительно включающий:
объединение содержащей добавку композиции с частью дополнительной сореактивной композиции с образованием модифицированной добавкой дополнительной сореактивной композиции, причём содержащая добавку композиция содержит добавку; и
экструдирование, включающее соэкструдирование сореактивной композиции герметика и модифицированной добавкой дополнительной сореактивной композиции с образованием соэкструдата.
29. Способ по п. 28, отличающийся тем, что профиль поперечного сечения соэкструдата имеет неоднородную концентрацию добавки.
30. Способ по любому из пп. 28, 29, отличающийся тем, что экструдат характеризуется неоднородной концентрацией добавки в продольном размере соэкструдата.
31. Способ по любому из пп. 23-30, дополнительно включающий смешивание третьего компонента с четвертым компонентом с образованием одной или более дополнительных сореактивных композиций.
32. Способ по любому из пп. 1-31, дополнительно включающий:
объединение содержащей добавку композиции с частью сореактивной композиции герметика с образованием модифицированной добавкой сореактивной композиции герметика, при этом содержащая добавку композиция содержит добавку; и
экструдирование модифицированной добавкой сореактивной композиции герметика с образованием экструдата.
33. Способ по п. 32, отличающийся тем, что профиль поперечного сечения экструдата имеет неоднородную концентрацию добавки.
34. Способ по любому из пп. 32, 33, отличающийся тем, что экструдат характеризуется неоднородной концентрацией добавки в пределах продольного размера экструдата.
35. Способ по любому из пп. 1-34,
дополнительно включающий слияние усиливающей адгезию композиции с сореактивной композицией герметика; и
экструдирование включает соэкструдирование первой сореактивной композиции и усиливающей адгезию композиции.
36. Способ по любому из пп. 1-35, дополнительно включающий нанесение усиливающего адгезию слоя на экструдат перед осаждением экструдата.
37. Многослойная система герметика для герметизации детали, соединительного элемента или поверхности, содержащая слой герметика и изготовленная способом по любому из пп. 1-36.
38. Многослойная система герметика по п. 37, отличающаяся тем, что прилегающие слои являются химически и/или физически связанными.
39. Многослойная система герметика по любому из пп. 37, 38, отличающаяся тем, что энергия разрушения полностью отвержденного многослойного герметика по существу такая же, как энергия разрушения отдельного слоя, причём энергия разрушения определяется согласно ASTM D7313.
40. Многослойная система герметика по любому из пп. 37-39, отличающаяся тем, что каждый из слоёв содержит термоотверждающийся материал.
41. Многослойная система герметика по любому из пп. 37-40, отличающаяся тем, что каждый из слоёв содержит разный термоотверждающийся материал.
42. Многослойная система герметика по любому из пп. 37-41, отличающаяся тем, что указанная многослойная система герметика соответствует или превосходит требования к аэрокосмическим герметикам, изложенные в AMS 3277.
43. Многослойная система герметика по любому из пп. 37-42, отличающаяся тем, что один или более слоёв многослойного герметика имеют профиль поперечного сечения с неоднородной композицией.
44. Многослойная система герметика по любому из пп. 37-43, отличающаяся тем, что один или более слоёв многослойного герметика имеют неоднородную композицию в продольном размере.
45. Деталь, герметизированная многослойной системой герметика по любому из пп. 37-44.
46. Деталь по п. 45, отличающаяся тем, что указанная деталь представляет собой деталь автомобильного транспортного средства или деталь аэрокосмического транспортного средства.
47. Транспортное средство, содержащее деталь, герметизированную многослойной системой герметика по любому из пп. 37-44.
48. Транспортное средство по п. 47, отличающееся тем, что указанное транспортное средство представляет собой аэрокосмическое транспортное средство или автомобильное транспортное средство.